(57)【特許請求の範囲】
【請求項１】
１分子中のハロゲン原子数が平均１１〜１３個であり、そのうち臭素原子数が平均８〜１１個、塩素原子数が平均２〜３個であるハロゲン化亜鉛フタロシアニン顔料からなるカラーフィルタ用顔料と樹脂からなる塗膜において、質量換算で顔料１部あたり樹脂１．２５部からなり、膜厚を１．５μｍ〜２．４μｍとしたときに、単体でＣ光源を使用して測色した時のＣＩＥのＸＹＺ表色系において、下記式（５）〜（８）で囲まれるｘｙ色度座標領域を表示できるカラーフィルタ用顔料。
式（５)
ｙ＝−１．７６６ｘ＋０．６２８
（式中、ｘは、０．１３＜ｘ＜０．１７である。）
式（６)
ｙ＝４．５９８ｘ−０．１９９
（式中、ｘは、０．１３＜ｘ＜０．１７である。）
式（７)
ｙ＝−３．４９８ｘ＋１．１７７
（式中、ｘは、０．１７＜ｘ＜０．２１である。）
式（８)
ｙ＝２．８６５ｘ−０．１５９
（式中、ｘは、０．１７＜ｘ＜０．２１である。）。
【請求項２】
前記記載のＣＩＥのＸＹＺ表色系において、下記式（９）〜（１２）で囲まれるｘｙｚ色度領域を表示できる請求項１記載のカラーフィルタ用顔料。
式（９)
ｙ＝−１．７６６ｘ＋０．６６７
（式中、ｘは、０．１３＜ｘ＜０．１７である。）
式（１０)
ｙ＝３．６２３ｘ−０．０３４
（式中、ｘは、０．１３＜ｘ＜０．１７である。）
式（１１)
ｙ＝−３．４９８ｘ＋１．１７７
（式中、ｘは、０．１７＜ｘ＜０．２１である。）
式（１２)
ｙ＝１．８９１ｘ＋０．０４５
（式中、ｘは、０．１７＜ｘ＜０．２１である。）
【請求項３】
請求項１または２記載のカラーフィルタ用顔料と黄色顔料とを含有することを特徴とするカラーフィルタ用顔料。
【請求項４】
請求項１〜３いずれか１項記載のカラーフィルタ用顔料を含有するカラーフィルタ。
【発明の詳細な説明】
【技術分野】
【０００１】
本発明は、カラーフィルタ用緑色顔料およびカラーフィルタに関する。
【背景技術】
【０００２】
液晶ディスプレイに用いるカラーフィルタは、バックライトの白色光を透過させることでディスプレイのカラー表示を実現する部材である。そのうちのカラーフィルタ用緑色着色剤に対して、高輝度化および色再現範囲の拡大が要求されている。
【０００３】
高輝度化は、バックライト光に対する透過率の高い顔料を選択することが重要であり、従来のピグメントグリーン３６に代わり、ピグメントグリーン５８を主顔料として使用することで改良が進んでいる。また、顔料の高輝度化により、バックライトの白色光を効率的に使用できるようになるため、ディスプレイの省エネ化や製造コストダウンが可能となっている。
【０００４】
さらに、色再現範囲の拡大については、ピグメントグリーン３６やピグメントグリーン５８よりも特定色度での薄膜化が可能なピグメントグリーン７が主顔料として選択されている。ピグメントグリーン３６やピグメントグリーン５８の厚膜化による色再現範囲の拡大も可能であるものの、実用的な膜厚でＮＴＳＣ比９０％以上を達成するのは不可能であり、ピグメントグリーン７が選択される理由である。例えば、ピグメントグリーン７、ピグメントイエロー１８５を含有する緑色感光性樹脂組成物を用いて緑色画素を形成し、２．２μｍ以下の薄膜で高色再現を達成する提案がなされている。しかし、ピグメントグリーン７はピグメントグリーン３６、ピグメントグリーン５８と比較すると透過率が低いため、得られるディスプレイの輝度が低下してしまうという問題があった。さらに、輝度に関してはバックライトの光量アップで補うことも可能であるが、消費電力量の増大という新たな問題が生じるため改善が求められている。以上より、輝度と色再現性を両立するカラーフィルタ用色材が望まれている。
【０００５】
これらの課題を解決するために、引用文献１および２では、ピグメントグリーン５８と青色色材として、ピグメントブルー１５：３やピグメントブルー１５：６、および黄色顔料としてピグメントイエロー１５０から構成される色材の利用が提案されている。
【０００６】
また、緑色顔料として、ピグメントグリーン７、黄色顔料としてピグメントイエロー１３８、黄色染料が色材として使用され、明度の改良が引用文献３において、提案されている。
【０００７】
さらに、引用文献４〜６においては、臭素や塩素、水素の原子数を規定したハロゲン化亜鉛フタロシアニンからなり、黄味の一定色座標を表示可能なカラーフィルタ用顔料が提案されている。
【０００８】
しかしながら、高輝度化、色再現範囲の拡大を目的としたカラーフィルタを形成するためには、これら先行技術では、不十分であり、未だ達成できていない。
【先行技術文献】
【特許文献】
【０００９】
【特許文献１】特開２０１２−２４７５３９号公報
【特許文献２】特開２０１２−０７２２５２号公報
【特許文献３】特開２０１３−０８８５４６号公報
【特許文献４】特開２００４−０７０３４２号公報
【特許文献５】特開２００４−０７０３４３号公報
【特許文献６】特開２００７−２８４５８９号公報
【発明の概要】
【発明が解決しようとする課題】
【００１０】
本発明は、輝度が高く、色再現範囲が広いカラーフィルタ用緑色顔料およびそれからなるカラーフィルタを提供することにある。
【課題を解決するための手段】
【００１１】
本発明に係るカラーフィルタ用顔料は、１分子中のハロゲン原子数が平均１１〜１３個であり、そのうち臭素原子数が平均８〜１１個、塩素原子数が平均２〜３個であるハロゲン化亜鉛フタロシアニン顔料からなるカラーフィルタ用顔料と樹脂からなる塗膜において、質量換算で顔料１部あたり樹脂１．２５部からなり、膜厚を１．５μｍ〜２．４μｍとしたときに、単体でＣ光源を使用して測色した時のＣＩＥのＸＹＺ表色系において、下記式（５）〜（８）で囲まれるｘｙ色度座標領域を表示できるカラーフィルタ用顔料。
式（５)
ｙ＝−１．７６６ｘ＋０．６２８
（式中、ｘは、０．１３＜ｘ＜０．１７である。）
式（６)
ｙ＝４．５９８ｘ−０．１９９
（式中、ｘは、０．１３＜ｘ＜０．１７である。）
式（７)
ｙ＝−３．４９８ｘ＋１．１７７
（式中、ｘは、０．１７＜ｘ＜０．２１である。）
式（８)
ｙ＝２．８６５ｘ−０．１５９
（式中、ｘは、０．１７＜ｘ＜０．２１である。）。
【００１２】
前記記載ＣＩＥのＸＹＺ表色系において、下記式（９）〜（１２）で囲まれるｘｙｚ色度領域を表示できる請求項１記載のカラーフィルタ用顔料。
式（９)
ｙ＝−１．７６６ｘ＋０．６６７
（式中、ｘは、０．１３＜ｘ＜０．１７である。）
式（１０)
ｙ＝３．６２３ｘ−０．０３４
（式中、ｘは、０．１３＜ｘ＜０．１７である。）
式（１１)
ｙ＝−３．４９８ｘ＋１．１７７
（式中、ｘは、０．１７＜ｘ＜０．２１である。）
式（１２)
ｙ＝１．８９１ｘ＋０．０４５
（式中、ｘは、０．１７＜ｘ＜０．２１である。）
【００１３】
また、前記記載のハロゲン化亜鉛フタロシアニン顔料と黄色顔料を含有することを特徴とするカラーフィルタ用顔料。
【００１４】
さらに、前記記載のハロゲン化亜鉛フタロシアニン顔料または前記記載のハロゲン化亜鉛フタロシアニン顔料と黄色顔料を含有することを特徴とするカラーフィルタ用顔料を含有するカラーフィルタを提供するものである。
【発明の効果】
【００１５】
本発明は、１分子中のハロゲン原子数が平均１０〜１４個、臭素原子数が平均８〜１２個、塩素原子数が平均２〜５個であるハロゲン化亜鉛フタロシアニンを使用することにより、ピグメントグリーン７を使用するよりも、膜厚が薄く、そのため、輝度が高く、色再現域の広いカラーフィルタを提供することができる。
【図面の簡単な説明】
【００１６】
【図１】本発明の顔料が単色で色再現可能なＣ光源での領域を示した図である。
【発明を実施するための形態】
【００１７】
本発明におけるハロゲン化亜鉛フタロシアニン顔料と樹脂からなる塗膜において、ＸＹＺ表色系において、特定のｘｙ色度座標領域を表示が可能で、輝度が高く膜厚が薄い、すなわち着色力の高いカラーフィルタを作成できることが判明した。
【００１８】
本発明においては、ハロゲン化亜鉛フタロシアニンは一次粒子の平均粒子径が０．０１〜０．３０μｍのハロゲン化亜鉛フタロシアニンをハロゲン化亜鉛フタロシアニン顔料という。
【００１９】
なお、本発明における一次粒子の平均粒子径とは、透過型電子顕微鏡ＪＥＭ−２０１０（日本電子株式会社製）で視野内の粒子を撮影し、二次元画像上の、凝集体を構成するハロゲン化亜鉛フタロシアニン一次粒子の５０個につき、その長い方の径（長径）を各々求め、それを平均した値である。この際、試料であるハロゲン化亜鉛フタロシアニンは、これを溶媒に超音波分散させてから顕微鏡で撮影する。また、透過型電子顕微鏡の代わりに走査型電子顕微鏡を使用してもよい。
【００２０】
本発明のハロゲン化亜鉛フタロシアニン顔料は、複数種の、特定のハロゲン原子組成のハロゲン化亜鉛フタロシアニン顔料を特定割合にて含有するものである。より具体的には、１分子中のハロゲン原子数が平均１０〜１４個であり、そのうち臭素原子数が平均８〜１２個、塩素原子数が平均２〜５個であるハロゲン化亜鉛フタロシアニンである。高色再現を発現するためにより好ましくは、１分子中のハロゲン原子数が平均１１〜１３個であり、そのうち臭素原子数が平均８〜１１個、塩素原子数が平均２〜３個である。
【００２１】
さらに、上記ハロゲン化亜鉛フタロシアニンと樹脂からなる塗膜において、質量換算で顔料１部あたり樹脂１．２５部からなり、膜厚を１．５μｍ〜２．４μｍとしたときに、単体でＣ光源を使用して測色した時のＣＩＥのＸＹＺ表色系において、下記式（１）〜（４）で囲まれるｘｙ色度座標領域を表示できるカラーフィルタ用緑色顔料である。
式（１)
ｙ＝−１．７６６ｘ＋０．６２８
（式中、ｘは、０．１３＜ｘ＜０．１７である。）
式（２)
ｙ＝５．５７３ｘ−０．３２６
（式中、ｘは、０．１３＜ｘ＜０．１７である。）
式（３)
ｙ＝−３．４９８ｘ＋１．２１６
（式中、ｘは、０．１７＜ｘ＜０．２１である。）
式（４)
ｙ＝３．８４０ｘ−０．３２５
（式中、ｘは、０．１７＜ｘ＜０．２１である。）
【００２２】
好ましくは、下記式（５）〜（８）で囲まれるｘｙ色度座標領域を表示できるカラーフィルタ用緑色顔料である。
式（５)
ｙ＝−１．７６６ｘ＋０．６２８
（式中、ｘは、０．１３＜ｘ＜０．１７である。）
式（６)
ｙ＝４．５９８ｘ−０．１９９
（式中、ｘは、０．１３＜ｘ＜０．１７である。）
式（７)
ｙ＝−３．４９８ｘ＋１．１７７
（式中、ｘは、０．１７＜ｘ＜０．２１である。）
式（８)
ｙ＝２．８６５ｘ−０．１５９
（式中、ｘは、０．１７＜ｘ＜０．２１である。）
【００２３】
さらに、好ましくは、下記式（９）〜（１２）で囲まれるｘｙｚ色度領域を表示できる請求項１記載のカラーフィルタ用顔料。
式（９)
ｙ＝−１．７６６ｘ＋０．６６７
（式中、ｘは、０．１３＜ｘ＜０．１７である。）
式（１０)
ｙ＝３．６２３ｘ−０．０３４
（式中、ｘは、０．１３＜ｘ＜０．１７である。）
式（１１)
ｙ＝−３．４９８ｘ＋１．１７７
（式中、ｘは、０．１７＜ｘ＜０．２１である。）
式（１２)
ｙ＝１．８９１ｘ＋０．０４５
（式中、ｘは、０．１７＜ｘ＜０．２１である。）
【００２４】
ハロゲン化亜鉛フタロシアニン顔料の平均組成は、蛍光Ｘ線分析から求めることができる。
【００２５】
本発明のハロゲン化亜鉛フタロシアニン顔料は、従来のハロゲン化数が高い緑色顔料ほど、黄味の色相ではなく、青味の色相に特異性のあるものである。本発明の顔料をカラーフィルタに含有することで、従来の高ハロゲン化亜鉛フタロシアニン顔料では、達成出来なかった色相を表現でき、輝度が高く、さらに、着色力が高いため、カラーフィルタとした時の膜厚の薄膜化が可能となった。一方、本発明のハロゲン化亜鉛フタロシアニン顔料よりも青味のハロゲン化亜鉛フタロシアニン顔料は、黄色顔料との混合では緑色画素を形成できないため、カラーフィルタ用顔料としては適していない。また、青味の色相であるピグメントグリーン７とピグメントイエロー１８５を含有する緑色感光性樹脂組成物を用いて、緑色画素を形成し、２．２μｍ以下の薄膜で高色再現を達成する提案がなされているが、ピグメントグリーン３６やピグメントグリーン５８と比較すると透過率が低く、得られるディスプレイの輝度が低下してしまうという問題があった。輝度に関しては、バックライトの光量アップで補うことも可能であるが、消費電力量の増大という新たな問題が生じるため改善が求められている。
【００２６】
本発明で用いるハロゲン化亜鉛フタロシアニン顔料は、ハロゲン化亜鉛フタロシアニンから製造することが出来る。このハロゲン化亜鉛フタロシアニンは、例えば、クロルスルホン酸法、ハロゲン化フタロニトリル法、溶融法等の様な公知の製造方法で製造できる。
【００２７】
クロルスルホン酸法としては、亜鉛フタロシアニンを、クロロスルホン酸等の硫黄酸化物系の溶媒に溶解し、これに塩素ガス、臭素を仕込みハロゲン化する方法が挙げられる。この際の反応は、温度２０〜１２０℃かつ３〜２０時間の範囲で行われる。
【００２８】
ハロゲン化フタロニトリル法としては、例えば、芳香環の水素原子の一部または全部が臭素の他、塩素等のハロゲン原子で置換されたフタル酸やフタロジニトリルと、亜鉛の金属または金属塩を適宜出発原料として使用して、対応するハロゲン化亜鉛フタロシアニンを合成する方法が挙げられる。この場合、必要に応じてモリブデン酸アンモニウム等の触媒を用いてもよい。この際の反応は、温度１００〜３００℃かつ７〜３５時間の範囲で行われる。
【００２９】
溶融法としては、塩化アルミニウム、臭化アルミニウムの様なハロゲン化アルミニウム、四塩化チタンの様なハロゲン化チタン、塩化ナトリウム、臭化ナトリウム等の様なアルカリ金属ハロゲン化物またはアルカリ土類金属ハロゲン化物〔以下、アルカリ（土類）金属ハロゲン化物という〕、塩化チオニル等、各種のハロゲン化の際に溶媒となる化合物の一種または二種以上の混合物からなる１０〜１７０℃程度の溶融物中で、亜鉛フタロシアニンをハロゲン化剤にてハロゲン化する方法が挙げられる。
【００３０】
好適なハロゲン化アルミニウムは、塩化アルミニウムである。ハロゲン化アルミニウムを用いる上記方法における、ハロゲン化アルミニウムの添加量は、亜鉛フタロシアニンに対して、通常は、３倍モル以上であり、好ましくは１０〜２０倍モルである。
【００３１】
ハロゲン化アルミニウムは単独で用いてもよいが、アルカリ（土類）金属ハロゲン化物をハロゲン化アルミニウムに併用すると溶融温度をより下げることができ操作上有利になる。好適なアルカリ（土類）金属ハロゲン化物は、塩化ナトリウムである。加えるアルカリ（土類）金属ハロゲン化物の量は溶融塩を生成する範囲内でハロゲン化アルミニウム１０質量部に対してアルカリ（土類）金属ハロゲン化物が５〜１５質量部が好ましい。
【００３２】
また、ハロゲン化剤としては、塩素ガス、塩化スルフリル、臭素等がある。
【００３３】
ハロゲン化の温度は１０〜１７０℃が好ましいが、３０〜１４０℃がより好ましい。更に、反応速度を速くするため、加圧することも可能である。反応時間は、５〜１００時間で好ましくは、３０〜４５時間である。
【００３４】
前記化合物の二種以上を併用する溶融法は、溶融塩中の塩化物と臭化物とヨウ素化物の比率を調節したり、塩素ガスや臭素やヨウ素の導入量や反応時間を変化させたりすることによって、生成するハロゲン化亜鉛フタロシアニン中における、特定ハロゲン原子組成のハロゲン化亜鉛フタロシアニンの含有比率を任意にコントロールすることができるので好ましい。
【００３５】
本発明における好適な原料となる金属フタロシアニンは、亜鉛フタロシアニンである。反応中の原料の分解が少なく原料からの収率がより優れ、強酸を用いず安価な装置にて反応を行えるので、ハロゲン化亜鉛フタロシアニンを得る上では、溶融法が好適である。  
【００３６】
本発明では、原料仕込方法、触媒種や使用量、反応温度や反応時間の最適化により、既存のハロゲン化亜鉛フタロシアニンとは異なるハロゲン原子組成のハロゲン化亜鉛フタロシアニンを得ることが出来る。
【００３７】
上記いずれの製造方法にせよ、反応終了後、得られた混合物を水又は塩酸等の酸性水溶液中に投入すると、生成したハロゲン化亜鉛フタロシアニンが沈殿する。ハロゲン化亜鉛フタロシアニンとしては、これをそのまま用いても良いが、その後、濾過、水または硫酸水素ナトリウム水、炭酸水素ナトリウム水、水酸化ナトリウム水洗浄、必要に応じてアセトン、トルエン、メチルアルコール、エチルアルコール、ジメチルホルムアミド等の有機溶剤洗浄を行い、乾燥等の後処理を行ってから用いるのが好ましい。
【００３８】
ハロゲン化亜鉛フタロシアニンは、必要に応じてアトライター、ボールミル、振動ミル、振動ボールミル等の粉砕機内で乾式磨砕し、ついで、ソルベントソルトミリング法やソルベントボイリング法等で顔料化することによって、顔料化前よりは、分散性や着色力に優れ、かつ、明度の高い緑色を発色する顔料が得られる。
【００３９】
ハロゲン化亜鉛フタロシアニンの顔料化方法には特に制限はなく、例えば、顔料化前のハロゲン化亜鉛フタロシアニンを分散媒に分散させると同時に顔料化を行ってもよいが、多量の有機溶剤中でハロゲン化金属フタロシアニンを加熱攪拌するソルベント処理よりも、容易に結晶成長を抑制でき、かつ比表面積の大きい顔料粒子が得られる点で、ソルベントソルトミリング処理を採用するのが好ましい。
【００４０】
このソルベントソルトミリングとは、合成直後またはその後に磨砕を行った、顔料化を経ていないハロゲン化亜鉛フタロシアニンである粗顔料と、無機塩と、有機溶剤とを混練磨砕することを意味する。この場合、後者の粗顔料を用いるほうが好ましい。具体的には、粗顔料と、無機塩と、それを溶解しない有機溶剤とを混練機に仕込み、その中で混練磨砕を行う。この際の混練機としては、例えばニーダーやミックスマーラー等が使用できる。
【００４１】
上記無機塩としては、水溶性無機塩が好適に使用でき、例えば塩化ナトリウム、塩化カリウム、硫酸ナトリウム等の無機塩を用いることが好ましい。また、平均粒子径０．５〜５０μｍの無機塩を用いることがより好ましい。この様な無機塩は、通常の無機塩を微粉砕することにより容易に得られる。
【００４２】
本発明では、一次粒子の平均粒子径が０．０１〜０．１０μｍのハロゲン化金属フタロシアニン顔料をカラーフィルタ用途に用いるのが好ましい。本発明における前記した好ましいハロゲン化亜鉛フタロシアニンを得るに当たっては、ソルベントソルトミリングにおける粗顔料使用量に対する無機塩使用量を高くするのが好ましい。即ち当該無機塩の使用量は、粗顔料１質量部に対して５〜２０質量部とするのが好ましく、７〜１５質量部とするのがより好ましい。
【００４３】
有機溶剤としては、結晶成長を抑制し得る有機溶剤を使用することが好ましく、このような有機溶媒としては水溶性有機溶剤が好適に使用でき、例えばジエチレングリコール、グリセリン、エチレングリコール、プロピレングリコール、液体ポリエチレングルコール、液体ポリプロピレングリコール、２−（メトキシメトキシ）エタノール、２−ブトキシエタノール、２ー（イソペンチルオキシ）エタノール、２−（ヘキシルオキシ）エタノール、ジエチレングリコールモノメチルエーテル、ジエチレングルコールモノエチルエーテル、ジエチレングリコールモノブチルエーテル、トリエチレングリコール、トリエチレングリコールモノメチルエーテル、１−メトキシ−２−プロパノール、１−エトキシ−２−プロパノール、ジプロピレングリコール、ジプロピレングリコールモノメチルエーテル、ジプロピレングリコールモノメチルエーテル、ジプロピレングリコール等を用いることができる。当該水溶性有機溶剤の使用量は、特に限定されるものではないが、粗顔料１質量部に対して０．０１〜５質量部が好ましい。
【００４４】
本発明のハロゲン化亜鉛フタロシアニン顔料を製造する方法においては、粗顔料のみをソルベントソルトミリングしても良いが、ハロゲン化亜鉛フタロシアニンとフタロシアニン誘導体とを併用してソルベントソルトミリングすることもできる。また、フタロシアニン誘導体は、粗顔料の合成時や顔料化の後に加えてもよいが、ソルベントソルトミリングなどの顔料化工程の前に加えることがより好ましい。フタロシアニン誘導体を加えることによってカラーフィルタ用レジストインキの粘度特性の向上と分散安定性の向上が達成出来る。
【００４５】
このようなフタロシアニン誘導体としては、公知慣用のものがいずれも使用出来るが、下記一般式（１）または（２）のフタロシアニン顔料誘導体が好ましい。尚、このフタロシアニン誘導体は、ハロゲン化亜鉛フタロシアニンまたはその原料たる亜鉛フタロシアニンに対応するフタロシアニン誘導体であるのが好ましいが、併用する場合にも少量なので、ハロゲン化銅フタロシアニン誘導体や、銅フタロシアニン誘導体を用いることも出来る。
【００４６】
一般式（１）  Ｐ−（Ｙ）ｎ  
【００４７】
一般式（２）  Ｐ−（Ａ−Ｚ）ｎ  
【００４８】
（式中、Ｐは中心金属を有さないまたは中心金属を有する無置換またはハロゲン化フタロシアニン環のｎ個の水素を除いた残基を表す。Ｙは第１〜３級アミノ基、カルボン酸基、スルホン酸基またはそれと塩基或いは金属との塩を表す。Ａは二価の連結基を、Ｚは第１〜２級アミノ基の窒素原子上の水素の少なくとも１つを除いた残基、又は窒素を含む複素環の窒素原子上の水素の少なくとも１つを除いた残基を表す。そしてｍは１〜４を、ｎは１〜４を表す。）
【００４９】
前記中心金属としてはＺｎで、前記第１〜２級アミノ基としては、例えばモノメチルアミノ基、ジメチルアミノ基、ジエチルアミノ基等が挙げられる。また、前記カルボン酸基やスルホン酸基と塩を形成する塩基や金属としては、例えばアンモニアや、ジメチルアミン、ジエチルアミン、トリエチルアミンの様な有機塩基、カリウム、ナトリウム、カルシウム、ストロンチウム、アルミニウムの様な金属が挙げられ、Ａの二価の連結基としては、例えば炭素数１〜３のアルキレン基、−ＣＯ2−、−ＳＯ2−，−ＳＯ2ＮＨ（ＣＨ2）m−等の二価の連結基が挙げられる。そして、Ｚとしては、例えばフタルイミド基、モノアルキルアミノ基、ジアルキルアミノ基等が挙げられる。
【００５０】
粗顔料調製時及び／又はソルベントソルトミリング時に粗顔料に含めることが出来るフタロシアニン誘導体は、通常、粗顔料１質量部当たり０．０１〜０．３質量部である。尚、粗顔料調製時及び／又はソルベントソルトミリング時にフタロシアニン誘導体を用いる場合には、粗顔料とフタロシアニン誘導体との合計量を粗顔料の使用量と見なして、無機塩の使用量等は、前記した範囲から選択する。
【００５１】
ソルベントソルトミリング時の温度は、３０〜１５０℃が好ましく、８０〜１００℃がより好ましい。ソルベントソルトミリングの時間は、５時間から２０時間が好ましく、８〜１８時間がより好ましい。
【００５２】
こうして、一次粒子の平均粒子径が０．０１〜０．１０μｍのハロゲン化亜鉛フタロシアニン顔料、無機塩、有機溶剤を主成分として含む混合物が得られるが、この混合物から有機溶剤と無機塩を除去し、必要に応じてハロゲン化亜鉛フタロシアニン顔料を主体とする固形物を洗浄、濾過、乾燥、粉砕等をすることにより、ハロゲン化亜鉛フタロシアニン顔料の粉体を得ることが出来る。
【００５３】
洗浄としては、水洗、湯洗のいずれも採用できる。洗浄回数は、１〜５回の範囲で繰り返すことも出来る。水溶性無機塩及び水溶性有機溶剤を用いた前記混合物の場合は、水洗することで容易に有機溶剤と無機塩を除去することが出来る。必要であれば、結晶状態を変化させない様に、酸洗浄、アルカリ洗浄、有機溶剤洗浄を行ってもよい。
【００５４】
上記した濾別、洗浄後の乾燥としては、例えば、乾燥機に設置した加熱源による８０〜１２０℃の加熱等により、顔料の脱水及び／又は脱溶剤をする回分式あるいは連続式の乾燥等が挙げられ、乾燥機としては一般に箱型乾燥機、バンド乾燥機、スプレードライアー等がある。特にスプレードライ乾燥はペースト作成時に易分散であるため好ましい。また、乾燥後の粉砕は、比表面積を大きくしたり一次粒子の平均粒子径を小さくするための操作ではなく、例えば箱型乾燥機、バンド乾燥機を用いた乾燥の場合のように顔料がランプ状等となった際に顔料を解して粉末化するために行うものであり、例えば、乳鉢、ハンマーミル、ディスクミル、ピンミル、ジェットミル等による粉砕等が挙げられる。こうして、本発明のハロゲン化亜鉛フタロシアニン顔料を主成分として含む乾燥粉末が得られる。
【００５５】
尚、本発明のハロゲン化亜鉛フタロシアニン顔料は、従来のハロゲン化銅フタロシアニン顔料に比べて一次粒子の凝集力が弱く、より解れやすい性質を持つ。電子顕微鏡写真により、従来の顔料では観察できない、凝集体を構成する個々の顔料一次粒子を観察することができる。
【００５６】
本発明のハロゲン化亜鉛フタロシアニン顔料は、公知慣用の用途にいずれも使用できるが、特に一次粒子の平均粒子径が０．０１〜０．１０μｍであることから、顔料凝集も比較的弱く、着色すべき合成樹脂等への分散性がより良好となる。
【００５７】
また、本発明のハロゲン化亜鉛フタロシアニン顔料は、カラーフィルタ緑色画素部に使用する場合においては、カラーフィルタ用感光性組成物への顔料分散が容易であり、カラーフィルタ用感光性組成物を硬化する際に多用される３６５ｎｍの光硬化感度が低下せず、現像時の膜へりやパターン流れも起こり難くなるので好ましい。近年要求されている輝度と色再現性とのいずれもが高いカラーフィルタ緑色画素部がより簡便に得られる。
【００５８】
本発明のハロゲン化亜鉛フタロシアニン顔料の一次粒子は、更に縦横のアスペクト比が１〜３であると、各用途分野において粘度特性が向上し、流動性がより高くなる。アスペクト比を求めるには、まず、一次粒子の平均粒子径を求める場合と同様に、透過型電子顕微鏡または走査型電子顕微鏡で視野内の粒子を撮影する。そして、二次元画像上の、凝集体を構成する一次粒子の５０個につき長い方の径（長径）と、短い方の径（短径）の平均値を求め、これらの値を用いて算出する。
【００５９】
本発明のハロゲン化亜鉛フタロシアニン顔料を、少なくともカラーフィルタの緑色画素部に含有させることで、本発明のカラーフィルタを得ることが出来る。
【００６０】
従来のハロゲン化亜鉛フタロシアニン顔料と同様に、本発明のハロゲン化亜鉛フタロシアニン顔料は、カラーフィルタの緑色画素部を得る場合に、特段に黄色顔料を調色のために併用することなく、或いは併用するにしてもより少量で済むため、３８０〜７８０ｎｍの全域における光透過率の低下も最小限に防止できる。
【００６１】
本発明のハロゲン化亜鉛フタロシアニン顔料は、前記した様に、従来のハロゲン化亜鉛フタロシアニン顔料と同様に、３８０〜７８０ｎｍにおける分光透過スペクトルの透過率が最大となる波長（Ｔmax）は、５００〜５２０ｎｍであり、その透過曲線の半値幅が１１０ｎｍ以下と非常にシャープである。（この波長は、後述する様な感光性樹脂による影響を受けない。）。
【００６２】
本発明における分光透過スペクトルとは、日本工業規格ＪＩＳ  Ｚ  ８７２２（色の測定方法−反射及び透過物体色）の第一種分光測光器に準じて求められるもので、ガラス基板等の上に前記所定乾燥膜厚に製膜した顔料を含む樹脂被膜について所定波長領域の光を走査照射して、各波長における各透過率値をプロットしたものである。カラーフィルタとしての透過率は、例えば樹脂のみで同一乾燥膜厚となした被膜について同様に求めた分光透過スペクトルで補正すること（ベースライン補正等）によって、より精度良く求めることが出来る。
【００６３】
本発明の、ハロゲン化亜鉛フタロシアニン顔料を緑色画素部に含有するカラーフィルタは、白色光、Ｆ１０等の光源を用いた場合、光源の緑の輝線を良く透過させることができ、かつハロゲン化亜鉛フタロシアニン顔料の分光透過スペクトルがシャープなため、緑色の色純度、着色力を最大限に発現することができる。
【００６４】
本発明のハロゲン化亜鉛フタロシアニン顔料は、それだけをそのままカラーフィルタの緑色画素部の製造に用いることが出来るが、必要ならば、経済性を考慮して、公知慣用の緑色ハロゲン化銅フタロシアニンまたはその他の緑色ハロゲン化異種金属フタロシアニン顔料の様な緑色ハロゲン化金属フタロシアニン顔料を併用して用いても良い。
【００６５】
本発明におけるハロゲン化亜鉛フタロシアニン顔料：公知慣用の緑色ハロゲン化金属フタロシアニン顔料（質量比）＝１００：０〜８０：２０、好ましくは１００：０〜９０：１０として用いることが好ましい。
【００６６】
また、緑色顔料の他に、特性を発現させるため調色用に黄色顔料を使用することがある。ここで併用できる黄色顔料としては、例えばＣ．Ｉ．ピグメントイエロー８３、同１１０、同１２９、同１３８、同１３９、同１５０、同１８０、同１８５等の黄色有機顔料が挙げられる。本発明のハロゲン化亜鉛フタロシアニン顔料と黄色顔料との併用割合は、前記ハロゲン化亜鉛フタロシアニン顔料１００質量部当たり、黄色顔料が１０〜２００質量部である。
【００６７】
また、本発明のハロゲン化亜鉛フタロシアニン顔料を用いれば、黄色顔料を調色のために併用した場合でも、調色のために２種以上の異なる色の顔料を混色する従来の場合に比べて、濁りの少ない、色純度、着色力に優れ、かつ明るいカラーフィルタ緑色画素部とすることが出来る。
【００６８】
例えば、従来のＣ．Ｉ．ピグメントグリーン７、同３６の様な緑色顔料に、上記した黄色顔料を併用した混合顔料を用いた場合に比べて、本発明のハロゲン化亜鉛フタロシアニン顔料に黄色顔料を併用した場合のほうが、色純度、着色力が高いため、明るさの低下がより小さくなり、緑色領域の光透過量もより大きくなる。
【００６９】
本発明のハロゲン化亜鉛フタロシアニン顔料は、公知の方法でカラーフィルタの緑色画素部のパターンの形成に用いることが出来る。典型的には、本発明のハロゲン化亜鉛フタロシアニン顔料と、感光性樹脂とを必須成分して含むカラーフィルタ緑色画素部用感光性組成物を得ることが出来る。
【００７０】
カラーフィルタの製造方法としては、例えば、このハロゲン化亜鉛フタロシアニン顔料を感光性樹脂からなる分散媒に分散させた後、スピンコート法、ロールコート法、スリットコート法、インクジェット法等でガラス等の透明基板上に塗布し、ついでこの塗布膜に対して、フォトマスクを介して紫外線によるパターン露光を行った後、未露光部分を溶剤等で洗浄して緑色パターンを得る、フォトリソグラフィーと呼ばれる方法が挙げられる。
【００７１】
その他、電着法、転写法、ミセル電解法、ＰＶＥＤ（Ｐｈｏｔｏｖｏｌｔａｉｃ  Ｅｌｅｃｔｒｏｄｅｐｏｓｉｔｉｏｎ）法の方法で緑色画素部のパターンを形成して、カラーフィルタを製造してもよい。なお、赤色画素部のパターンおよび青色画素部のパターンも公知の顔料を使用して、同様の方法で形成できる。
【００７２】
カラーフィルタ緑色画素部用感光性組成物を調製するには、例えば、本発明のハロゲン化亜鉛フタロシアニン顔料と、感光性樹脂と、光重合開始剤と、前記樹脂を溶解する有機溶剤とを必須成分として混合する。その製造方法としては、ハロゲン化亜鉛フタロシアニン顔料と有機溶剤と必要に応じて分散剤を用いて分散液を調製してから、そこに感光性樹脂等を加えて調製する方法が一般的である。
【００７３】
ここでのハロゲン化亜鉛フタロシアニン顔料としては、上記フタロシアニン誘導体を含んでいても含んでいなくても良いハロゲン化亜鉛フタロシアニン顔料と、必要に応じて黄色顔料を用いることが出来る。
【００７４】
必要に応じて用いる分散剤としては、例えばビックケミー社のディスパービック（ＤＩＳＰＥＲＢＹＫ登録商標）１３０、同１６１、同１６２、同１６３、同１７０、同ＬＰＮ−６９１９、同ＬＰＮ−２１１１６、エフカ社のエフカ４６、エフカ４７等が挙げられる。また、レベンリグ剤、カップリング剤、カチオン系の界面活性剤なども併せて使用可能である。
【００７５】
有機溶剤としては、例えばトルエンやキシレン、メトキシベンゼン等の芳香族系溶剤、酢酸エチルや酢酸ブチル、プロピレングリコールモノメチルエーテルアセテート、プロピレングリコールモノエチルエーテルアセテート等の酢酸エステル系溶剤、エトキシエチルプロピオネート等のプロピオネート系溶剤、メタノール、エタノール等のアルコール系溶剤、ブチルセロソルブ、プロピレングリコールモノメチルエーテル、ジエチレングリコールエチルエーテル、ジエチレングリコールジメチルエーテル等のエーテル系溶剤、メチルエチルケトン、メチルイソブチルケトン、シクロヘキサノン等のケトン系溶剤、ヘキサン等の脂肪族炭化水素系溶剤、Ｎ，Ｎ−ジメチルホルムアミド、γ−ブチロラクタム、Ｎ−メチル−２−ピロリドン、アニリン、ピリジン等の窒素化合物系溶剤、γ−ブチロラクトン等のラクトン系溶剤、カルバミン酸メチルとカルバミン酸エチルの４８：５２の混合物のようなカルバミン酸エステル、水等がある。有機溶剤としては、特にプロピオネート系、アルコール系、エーテル系、ケトン系、窒素化合物系、ラクトン系、水等の極性溶媒で水可溶のものが適している。
【００７６】
本発明のハロゲン化亜鉛フタロシアニン顔料１００質量部当たり、３００〜１０００質量部の有機溶剤と、必要に応じて０〜１００質量部の分散剤及び／又は０〜２０質量部のフタロシアニン誘導体とを、均一となる様に攪拌分散して分散液を得ることができる。次いでこの分散液に、ハロゲン化亜鉛フタロシアニン顔料１質量部当たり、３〜２０質量部の感光性樹脂、感光性樹脂１質量部当たり０．０５〜３質量部の光重合開始剤と、必要に応じてさらに有機溶剤を添加し、均一となる様に攪拌分散してカラーフィルタ緑色画素部用感光性組成物を得ることができる。
【００７７】
この際に使用可能な感光性樹脂としては、例えばウレタン系樹脂、アクリル系樹脂、ポリアミド酸系樹脂、ポリイミド系樹脂、スチレンマレイン酸系樹脂、スチレン無水マレイン酸系樹脂等の熱可塑性樹脂や、例えば１，６−ヘキサンジオールジアクリレート、エチレングリコールジアクリレート、ネオペンチルグリコールジアクリレート、トリエチレングリコールジアクリレート、ビス（アクリロキシエトキシ）ビスフェノールＡ、３−メチルペンタンジオールジアクリレート等のような２官能モノマー、トリメチルロールプロパトントリアクリレート、ペンタエリスリトールトリアクリレート、トリス（２−ヒドロキシエチル）イソシアネート、ジペンタエリスリトールヘキサアクリレート、ジペンタエリスリトールペンタアクリレート等のような多官能モノマー等の光重合性モノマーが挙げられる。
【００７８】
光重合開始剤としては、例えばアセトフェノン、ベンゾフェノン、ベンジルジメチルケタノール、ベンゾイルパーオキサイド、２−クロロチオキサントン、１，３−ビス（４'−アジドベンザル）−２−プロパン、１，３−ビス（４'−アジドベンザル）−２−プロパン−２'−スルホン酸、４，４'−ジアジドスチルベン−２，２'−ジスルホン酸等がある。
【００７９】
こうして調製されたカラーフィルタ緑色画素部用感光性組成物は、フォトマスクを介して紫外線によるパターン露光を行った後、未露光部分を有機溶剤やアルカリ水等で洗浄することによりカラーフィルタとなすことができる。
【００８０】
本発明のハロゲン化亜鉛フタロシアニン顔料は、青味の緑色で着色力が高く、高色純度でコントラストの高い明るい緑色を発色する。従って、詳述したカラーフィルタ用以外にも、塗料、プラスチック、印刷インク、ゴム、レザー、捺染、電子トナー、ジェットインキ、熱転写インキなどの着色に適する。
【実施例】
【００８１】
次に本発明について、実施例を示して具体的に説明する。以下、断りのない限り、％は質量％、部は質量部を意味する。
【００８２】
（製造例１）
フタロニトリル、アンモニア、塩化亜鉛を原料として亜鉛フタロシアニンを製造した。この１−クロロナフタレン溶液は、７５０〜８５０ｎｍに光の吸収を有していた。
【００８３】
［実施例１］
３００ｍＬフラスコに、塩化スルフリル  ９１部、塩化アルミニウム  １０９部、塩化ナトリウム  １５部、亜鉛フタロシアニン  ３０部、臭素  ７４部を仕込んだ。１３０℃まで４０時間かけて昇温し、水に取り出した後、ろ過することにより緑色粗顔料を得た。得られた緑色粗顔料  ２０部、粉砕した塩化ナトリウム  １４０部、ジエチレングリコール  ３２部、キシレン  １．８部を１Ｌ双腕型ニーダーに仕込み、１００℃で６時間混練した。混練後８０℃の水  ２ｋｇに取り出し、１時間攪拌後、ろ過、湯洗、乾燥、粉砕することにより、緑色顔料を得た。得られた緑色顔料は、リガク社製ＺＳＸ１００Ｅによる蛍光Ｘ線分析から、１分子中のハロゲン原子数が平均１３．９７個であり、そのうち臭素原子数が平均１１．４６個、塩素原子数が平均２．５１個であるハロゲン化亜鉛フタロシアニン顔料であった。
【００８４】
得られた緑色顔料  ２．４８部を、ＢＹＫ−ＬＰＮ６９１９（ビックケミー社製）  １．２４部、ユニディックＺＬ−２９５（ＤＩＣ社製）  １．８６部、プロピレングリコールモノメチルエーテルアセテート  １０．９２部と共に０．３〜０．４ｍｍのジルコンビーズを用いて、東洋精機社製ペイントコンディショナーで２時間分散して、着色組成物１を得た。着色組成物１  ４．０部、ユニディックＺＬ−２９５  ０．９８部、プロピレングリコールモノメチルエーテルアセテート  ０．２２部を加えて、ペイントコンディショナーで混合することでカラーフィルタ用緑色画素部を形成するための評価用組成物１を得た。この評価用組成物１をソーダガラスに膜厚を変えてスピンコートし、９０℃で３分乾燥して評価用ガラス基板を得た。このガラス基板を２３０℃で１時間加熱した後、Ｃ光源における色度（ｘ，ｙ）をコニカミノルタ社製ＣＭ−３５００ｄで測定し、膜厚をレーザーテック社製リアルカラー共焦点顕微鏡ＯＰＴＥＬＩＣＳ  Ｃ１３０で測定した。
【００８５】
評価結果は、下記のようになった。  
【００８６】
膜厚：１．５μｍ、色度ｘ：０．２００、色度ｙ：０．４６６
膜厚：１．９μｍ、色度ｘ：０．１９１、色度ｙ：０．４９７
膜厚：２．４μｍ、色度ｘ：０．１８０、色度ｙ：０．５３６
【００８７】
［実施例２］ 
３００ｍＬフラスコに、塩化スルフリル  ９１部、塩化アルミニウム  １０９部、塩化ナトリウム  １５部、亜鉛フタロシアニン  ３０部、臭素  ５９部を仕込んだ。１３０℃まで４０時間かけて昇温し、水に取り出した後、ろ過することにより緑色粗顔料を得た。得られた緑色粗顔料  ２０部、粉砕した塩化ナトリウム  １４０部、ジエチレングリコール  ３２部、キシレン  １．８部を１Ｌ双腕型ニーダーに仕込み、１００℃で６時間混練した。混練後８０℃の水  ２ｋｇに取り出し、１時間攪拌後、ろ過、湯洗、乾燥、粉砕することにより、緑色顔料を得た。得られた緑色顔料は、蛍光Ｘ線分析から、１分子中のハロゲン原子数が平均１２．７１個であり、そのうち臭素原子数が平均１０．２２個、塩素原子数が平均２．４９個であるハロゲン化亜鉛フタロシアニン顔料であった。
【００８８】
得られた緑色顔料  ２．４８部を、ＢＹＫ−ＬＰＮ６９１９  １．２４部、ユニディックＺＬ−２９５  １．８６部、プロピレングリコールモノメチルエーテルアセテート  １０．９２部と共に０．３〜０．４  ｍｍのジルコンビーズを用いて、ペイントコンディショナーで２時間分散して、着色組成物２を得た。着色組成物２  ４．０部、ユニディックＺＬ−２９５  ０．９８部、プロピレングリコールモノメチルエーテルアセテート  ０．２２部を加えて、ペイントコンディショナーで混合することでカラーフィルタ用緑色画素部を形成するための評価用組成物２を得た。この評価用組成物２をソーダガラスに膜厚を変えてスピンコートし、９０℃で３分乾燥して評価用ガラス基板を得た。このガラス基板を２３０℃で１時間加熱した後、Ｃ光源における色度（ｘ，ｙ）と膜厚を測定した。
【００８９】
評価結果は、下記のようになった。
【００９０】
膜厚：１．５μｍ、色度ｘ：０．１８２、色度ｙ：０．４３６
膜厚：１．９μｍ、色度ｘ：０．１７１、色度ｙ：０．４６２
膜厚：２．４μｍ、色度ｘ：０．１５８、色度ｙ：０．４９４
【００９１】
［実施例３］
３００ｍＬフラスコに、塩化スルフリル  ９１部、塩化アルミニウム  １０９部、塩化ナトリウム  １５部、亜鉛フタロシアニン  ３０部、臭素  ４４部を仕込んだ。１３０℃まで４０時間かけて昇温し、水に取り出した後、ろ過することにより緑色粗顔料を得た。得られた緑色粗顔料  ２０部、粉砕した塩化ナトリウム  １４０部、ジエチレングリコール  ３２部、キシレン  １．８部を１Ｌ双腕型ニーダーに仕込み、１００℃で６時間混練した。混練後８０℃の水  ２ｋｇに取り出し、１時間攪拌後、ろ過、湯洗、乾燥、粉砕することにより、緑色顔料を得た。得られた緑色顔料は、蛍光Ｘ線分析から、１分子中のハロゲン原子数が平均１１．９８個であり、そのうち臭素原子数が平均９．００個、塩素原子数が平均２．９８個であるハロゲン化亜鉛フタロシアニン顔料であった。
【００９２】
得られた緑色顔料  ２．４８部を、ＢＹＫ−ＬＰＮ６９１９  １．２４部、ユニディック  ＺＬ−２９５  １．８６部、プロピレングリコールモノメチルエーテルアセテート  １０．９２部と共に０．３〜０．４ｍｍのジルコンビーズを用いて、ペイントコンディショナーで２時間分散して、着色組成物３を得た。着色組成物３  ４．０部、ユニディックＺＬ−２９５  ０．９８部、プロピレングリコールモノメチルエーテルアセテート  ０．２２部を加えて、ペイントコンディショナーで混合することでカラーフィルタ用緑色画素部を形成するための評価用組成物３を得た。この評価用組成物３をソーダガラスに膜厚を変えてスピンコートし、９０℃で３分乾燥して評価用ガラス基板を得た。このガラス基板を２３０℃で１時間加熱した後、Ｃ光源における色度（ｘ，ｙ）と膜厚を測定した。
【００９３】
評価結果は、下記のようになった。
【００９４】
膜厚：１．５μｍ、色度ｘ：０．１６３、色度ｙ：０．３９１
膜厚：１．９μｍ、色度ｘ：０．１５４、色度ｙ：０．４０７
膜厚：２．４μｍ、色度ｘ：０．１４２、色度ｙ：０．４２８
【００９５】
［実施例４］
３００ｍＬフラスコに、塩化スルフリル  １０９部、塩化アルミニウム  １３１部、塩化ナトリウム  １８部、亜鉛フタロシアニン  ３０部、臭素  ５２部を仕込んだ。１３０℃まで４０時間かけて昇温し、水に取り出した後、ろ過することにより緑色粗顔料を得た。得られた緑色粗顔料  ２０部、粉砕した塩化ナトリウム  １４０部、ジエチレングリコール  ３２部、キシレン  １．８部を１Ｌ双腕型ニーダーに仕込み、１００℃で６時間混練した。混練後８０℃の水  ２ｋｇに取り出し、１時間攪拌後、ろ過、湯洗、乾燥、粉砕することにより、緑色顔料を得た。得られた緑色顔料は、蛍光Ｘ線分析から、１分子中のハロゲン原子数が平均１２．６９個であり、そのうち臭素原子数が平均８．５４個、塩素原子数が平均４．１６個であるハロゲン化亜鉛フタロシアニン顔料であった。
【００９６】
得られた緑色顔料  ２．４８部を、ＢＹＫ−ＬＰＮ６９１９  １．２４部、ユニディック  ＺＬ−２９５  １．８６部、プロピレングリコールモノメチルエーテルアセテート  １０．９２部と共に０．３〜０．４  ｍｍのジルコンビーズを用いて、ペイントコンディショナーで２時間分散して、着色組成物４を得た。着色組成物４  ４．０部、ユニディックＺＬ−２９５  ０．９８部、プロピレングリコールモノメチルエーテルアセテート  ０．２２部を加えて、ペイントコンディショナーで混合することでカラーフィルタ用緑色画素部を形成するための評価用組成物４を得た。この評価用組成物４をソーダガラスに膜厚を変えてスピンコートし、９０℃で３分乾燥して評価用ガラス基板を得た。このガラス基板を２３０℃で１時間加熱した後、Ｃ光源における色度（ｘ，ｙ）と膜厚を測定した。
【００９７】
膜厚：１．５μｍ、色度ｘ：０．１７６、色度ｙ：０．３９１
膜厚：１．９μｍ、色度ｘ：０．１６４、色度ｙ：０．４０７
膜厚：２．４μｍ、色度ｘ：０．１４８、色度ｙ：０．４２８
【００９８】
［調色用組成物１の調製］
ピグメントイエロー１２９（チバスペシャリティケミカルズ社製イルガジンイエローＬ０８００）  １．６５部を、ＤＩＳＰＥＲＢＹＫ−１６１（ビックケミー社製）  ３．８５部、プロピレングリコールモノメチルエーテルアセテート  １１．００部と共に０．３〜０．４  ｍｍのジルコンビーズを用いて、ペイントコンディショナーで２時間分散して、着色組成物５を得た。着色組成物５  ４．０部、ユニディックＺＬ−２９５  ０．９８部、プロピレングリコールモノメチルエーテルアセテート  ０．２２部を加えて、ペイントコンディショナーで混合することで調色用組成物１を得た。
【００９９】
［調色用組成物２の調製］
ピグメントイエロー１３９（ビーエーエスエフ社製パリオトールイエローＤ１８１９）を用いたこと以外は、調色用組成物１の調整と同様にして分散処理を行い、調色用組成物２を得た。
【０１００】
［調色用組成物３の調製］
ピグメントイエロー１５０（ランクセス社製Ｅ４ＧＮＧＴ）を用いたこと以外は、調色用組成物１の調整と同様にして分散処理を行い、調色用組成物３を得た。
【０１０１】
［調色用組成物４の調製］
ピグメントイエロー１８５（ビーエーエスエフ社製パリオトールイエローＤ１１５５）を用いたこと以外は、調色用組成物１の調整と同様にして分散処理を行い、調色用組成物４を得た。
【０１０２】
［実施例５〜２０］
実施例１〜４で得た評価用組成物１〜４と調色用組成物１〜４を混合、製膜、乾燥して得られたガラス基板を２３０℃で１時間加熱した後に、Ｃ光源における色度（ｘ，ｙ）＝（０．２４０，０．６５０）を示す塗膜を作成し、コニカミノルタ社製ＣＭ−３５００ｄで輝度を測定し、レーザーテック社製リアルカラー共焦点顕微鏡ＯＰＴＥＬＩＣＳ  Ｃ１３０で膜厚を測定した。
【０１０３】
（比較例１）
ピグメントグリーン７（ＤＩＣ社製ＦＡＳＴＯＧＥＮ  Ｇｒｅｅｎ  Ｓ）  ２．４８部を、ＢＹＫ−ＬＰＮ６９１９  １．２４部、ユニディック  ＺＬ−２９５  １．８６部、プロピレングリコールモノメチルエーテルアセテート  １０．９２部と共に０．３〜０．４ｍｍのジルコンビーズを用いて、ペイントコンディショナーで２時間分散して、着色組成物６を得た。着色組成物６  ４．０部、ユニディックＺＬ−２９５  ０．９８部、プロピレングリコールモノメチルエーテルアセテート  ０．２２部を加えて、ペイントコンディショナーで混合することでカラーフィルタ用緑色画素部を形成するための評価用組成物５を得た。
【０１０４】
（比較例２）
ピグメントグリーン５８（ＤＩＣ社製ＦＡＳＴＯＧＥＮ  Ｇｒｅｅｎ  Ａ１１０）  ２．４８部を、ＢＹＫ−ＬＰＮ６９１９  １．２４部、ユニディックＺＬ−２９５  １．８６部、プロピレングリコールモノメチルエーテルアセテート  １０．９２部と共に０．３〜０．４ｍｍのジルコンビーズを用いて、ペイントコンディショナーで２時間分散して、着色組成物７を得た。着色組成物７  ４．０部、ユニディックＺＬ−２９５  ０．９８部、プロピレングリコールモノメチルエーテルアセテート  ０．２２部を加えて、ペイントコンディショナーで混合することでカラーフィルタ用緑色画素部を形成するための評価用組成物６を得た。この評価用組成物６をソーダガラスに膜厚を変えてスピンコートし、９０℃で３分乾燥して評価用ガラス基板を得た。このガラス基板を２３０℃で１時間加熱した後、Ｃ光源における色度（ｘ，ｙ）と膜厚を測定した。
【０１０５】
膜厚：１．５μｍ、色度ｘ：０．２４５、色度ｙ：０．５０９
膜厚：１．９μｍ、色度ｘ：０．２３８、色度ｙ：０．５４５
膜厚：２．４μｍ、色度ｘ：０．２３０、色度ｙ：０．５８９
【０１０６】
（比較例３）
３００ｍＬフラスコに、塩化スルフリル  ９１部、塩化アルミニウム  １０９部、塩化ナトリウム  １５部、亜鉛フタロシアニン  ３０部、臭素  ３０部を仕込んだ。１３０℃まで４０時間かけて昇温し、水に取り出した後、ろ過することにより緑色粗顔料を得た。得られた緑色粗顔料  ２０部、粉砕した塩化ナトリウム  １４０部、ジエチレングリコール  ３２部、キシレン  １．８部を１Ｌ双腕型ニーダーに仕込み、１００℃で６時間混練した。混練後８０℃の水  ２ｋｇに取り出し、１時間攪拌後、ろ過、湯洗、乾燥、粉砕することにより、緑色顔料を得た。得られた緑色顔料は、蛍光Ｘ線分析から、１分子中のハロゲン原子数が平均１０．０１個であり、そのうち臭素原子数が平均６．９２個、塩素原子数が平均３．０９個であるハロゲン化亜鉛フタロシアニン顔料であった。
【０１０７】
得られた緑色顔料  ２．４８部を、ＢＹＫ−ＬＰＮ６９１９  １．２４部、ユニディック  ＺＬ−２９５  １．８６部、プロピレングリコールモノメチルエーテルアセテート  １０．９２部と共に０．３〜０．４  ｍｍのジルコンビーズを用いて、ペイントコンディショナーで２時間分散して、着色組成物８を得た。着色組成物８  ４．０部、ユニディックＺＬ−２９５  ０．９８部、プロピレングリコールモノメチルエーテルアセテート  ０．２２部を加えて、ペイントコンディショナーで混合することでカラーフィルタ用緑色画素部を形成するための評価用組成物７を得た。この評価用組成物７をソーダガラスに膜厚を変えてスピンコートし、９０℃で３分乾燥して評価用ガラス基板を得た。このガラス基板を２３０℃で１時間加熱した後、Ｃ光源における色度（ｘ，ｙ）と膜厚を測定した。
【０１０８】
膜厚：１．５μｍ、色度ｘ：０．１２７、色度ｙ：０．３４３
膜厚：１．９μｍ、色度ｘ：０．１２３、色度ｙ：０．３４６
膜厚：２．４μｍ、色度ｘ：０．１１８、色度ｙ：０．３５０
【０１０９】
［比較例４〜１５］
比較例１〜３で得た評価用組成物５〜７と調色用組成物１〜４を混合、製膜、乾燥して得られたガラス基板を２３０℃で１時間加熱した後に、Ｃ光源における色度（ｘ，ｙ）＝（０．２４０，０．６５０）を示す塗膜を作成し、コニカミノルタ社製ＣＭ−３５００ｄで輝度を測定し、レーザーテック社製リアルカラー共焦点顕微鏡ＯＰＴＥＬＩＣＳ  Ｃ１３０で膜厚を測定した。
【０１１０】
これらの実施例及び比較例を表１にまとめ、本発明における顔料の単色で表示可能な色度領域を図１に示した。
【０１１１】
（判定基準）
調色に使用した調色用組成物によらず、評価用組成物５よりも膜厚が薄く、かつ評価用組成物５よりも輝度が高くなるものを○とした。特定の調色用組成物で調色した場合のみ、評価用組成物５よりも膜厚が薄く、かつ評価用組成物５よりも輝度が高くなるものを△とした。いずれの調色用組成物で調色しても、評価用組成物５よりも膜厚が薄く、かつ評価用組成物５よりも輝度が高くならないものを×とした。
【０１１２】
【表１】
0006020701.tif 000002
表１からわかるように、本発明の顔料から作られた実施例５〜２０の塗膜は、ピグメントグリーン７から作られた評価用組成物５を用いた比較例４、比較例７、比較例１０、比較例１３の塗膜に対し、膜厚が薄く、かつ輝度が高いことから、カラーフィルタ用緑色顔料としてより望ましい特性を有していることは明白である。本発明の顔料から作られた実施例５〜２０の塗膜は、ピグメントグリーン５８から作られた評価用組成物６を用いた比較例５、比較例８、比較例１１、比較例１４の塗膜に対し、膜厚が薄く、カラーフィルタ用緑色顔料としてより望ましい特性を有していることは明白である。本発明の顔料から作られた実施例５〜２０の塗膜は、評価用組成物７を用いた比較例６、比較例９、比較例１２、比較例１５の塗膜に対し、調色用組成物の種類によらず調色可能であり、かつ輝度が高いことから、カラーフィルタ用緑色顔料としてより望ましい特性を有していることは明白である。
【図１】
0006020701.tif 000003